СПОСОБ ПОЛУЧЕНИЯ ПОЛИМЕРНОЙ КОМПОЗИЦИИ ДЛЯ ИСКУССТВЕННОЙ МРАМОРНОЙ КРОШКИ, ИМЕЮЩЕЙ ВЫСОКУЮ УДЕЛЬНУЮ МАССУ И ВЫСОКИЙ ПОКАЗАТЕЛЬ ПРЕЛОМЛЕНИЯ

1. Способ получения полимерной композиции для изготовления мраморной крошки, включающий
осуществление реакции галогенированного эпоксидного полимера с метакриловой кислотой, приводящей к получению связующего вещества на основе галогенированного эпоксиакрилатного полимера; и
разбавление связующего вещества на основе галогенированного эпоксиакрилатного полимера добавлением реакционноспособного мономера к связующему веществу на основе галогенированного эпоксиакрилатного полимера.
2. Способ по п.1, в котором галогенированный эпоксидный полимер представляет собой бисфенол A-типа или фенолформальдегидный полимер типа новолака и имеет эпоксидный эквивалент, составляющий приблизительно от 250 до 950.
3. Способ по п.1, в котором связующее вещество на основе галогенированного эпоксиакрилатного полимера получают добавлением по каплям смешанного раствора метакриловой кислоты и катализатора реакции к галогенированному эпоксидному полимеру при эквивалентном отношении "галогенированный эпоксидный полимер/метакриловая кислота", составляющем приблизительно от 1 до 1,2.
4. Способ по п.3, в котором количество катализатора реакции, смешиваемого с метакриловой кислотой, составляет приблизительно от 1,5 до 4,0 мас.%.
5. Способ по п.3, в котором катализатор реакции выбран из группы, состоящей из триэтиламина, бромида этилтрифениламмония, диметилбензиламина, ди-н-бутиламина, диметилфенилбензиламина, хлорида тетраметиламмония, хромацетилацетата, трифенилстифнина, хлорида диметилфенилбензиламмония, трифенилфосфина, этилметилимидазола, диметилимидазола и смесей указанных соединений.
6. Способ по п.1, в котором реакционноспособный мономер выбран из группы, состоящей из:
метилметакрилата, этилметакрилата, 2-этилгексилметакрилата, октилметакрилата, додецилметакрилата, октадецилметакрилата, метилциклогексилметакрилата, изоборнилметакрилата, фенилметакрилата, бензилметакрилата, хлорфенилметакрилата, метоксифенилметакрилата, бромфенилметакрилата, этиленгликоль-диметакрилата, 1,2-пропиленгликольметакрилата, 1,3-бутандиол-диметакрилата, 1,3-пропиленгликольметакрилата, 1,4-бутандиол-диметакрилата, 1,5-пентандиол-диметакрилата, неопентилгликоль-диметакрилата, диэтиленгликоль-диметакрилата, триэтиленгликоль-диметакрилата, дипропиленгликоль-диметакрилата, диаллилтерефталата, диаллилфталата, диаллилкарбоната, триметилолпропан-триметакрилата, пентаэритрит-триметакрилата, пентаэритрит-тетраметакрилата, дипентаэритрит-гексаметакрилата, этоксиэтоксиэтилакрилата, эпоксиакрилата глицидилового эфира метакриловой кислоты, 1,6-гександиол-диметакрилата, глицерин-триметакрилата, метилпропандиол-диметакрилата, полиэтиленгликоль-диметакрилата, стирола, галогенированного стирола, винилтолуола, дивинилбензола, α-метилстирола, димера α-метилстирола и смесей указанных соединений.
7. Способ по п.1, в котором разбавление связующего вещества на основе галогенированного эпоксиакрилатного полимера производят добавлением приблизительно от 5 до 40 мас. ч. реакционноспособного мономера к приблизительно от 60 до 95 мас. ч. связующего вещества на основе галогенированного эпоксиакрилатного полимера.
8. Способ по п.3, дополнительно включающий перед добавлением по каплям смешанного раствора расплавление галогенированного эпоксидного полимера и добавление к расплавленному галогенированному эпоксидному полимеру приблизительно от 0,001 до 0,04 мас. ч. ингибитора полимеризации и приблизительно от 0,005 до 0,02 мас. ч. модификатора цвета, и при этом добавление по каплям смешанного раствора начинают спустя 1 мин.
9. Способ по п.3, дополнительно включающий после добавления по каплям смешанного раствора повышение температуры реакционной смеси до значений, составляющих приблизительно от 105 до 125°C, после чего происходит изотермическая реакция.
10. Способ по п.1, дополнительно включающий после разбавления связующего вещества на основе галогенированного эпоксиакрилатного полимера охлаждение реакционной смеси приблизительно до 60°C или ниже.
11. Способ по п.10, дополнительно включающий перед добавлением реакционноспособного мономера добавление к связующему веществу на основе галогенированного эпоксиакрилатного полимера ингибитора полимеризации в количестве, составляющем приблизительно от 0,001 до 0,04 мас. ч.
12. Способ по п.10, в котором связующее вещество на основе галогенированного эпоксиакрилатного полимера дополнительно включает соль металлсодержащего мыла в качестве добавки, контролирующей скорость отверждения.
13. Способ по любому из пп.8 или 11, в котором ингибитор полимеризации выбран из группы, состоящей из гидрохинона, толугидрохинона, монометилового эфира гидрохинона, парабензохинона, диметилпарабензохинона, п-трет-бутилкатехина и смесей указанных соединений.
14. Способ по п.1, в котором связующее вещество дополнительно включает полимер на основе галогенированного уретанакрилата.
15. Способ по п.1, в котором связующее вещество на основе галогенированного эпоксиакрилатного полимера имеет кислотное число, составляющее приблизительно от 1 до 15.
16. Способ по п.1, в котором полимерная композиция дополнительно включает добавку, выбираемую из группы, состоящей из антивспенивателя, модификатора, пигмента, красителя, поглотителя ультрафиолетового излучения, светорассеивающего агента, ингибитора полимеризации, добавки, контролирующей скорость отверждения, антистатического агента, огнезащитного состава, термостабилизатора, а также смесей указанных соединений.